제작 예 1 에서 얻 은 두께 40 ㎛ 의 수지 시트 를 , 두께 200 ㎛ 의 구리 를 모두 엣 치 아웃 한 코 어재 ( 히타치 카세이 코 교사 제조 「 E 700 GR 」 , 사이즈 : 16 cm× 12 cm ) 의 한 면 에 배 취식 진공 가압 라미네 이터 ( 닛코 머티 리얼 즈 사 제조 2 스테이지 빌드 업 라미네 이터 「 CVP 700 」 ) 를 사용 하 여 , 수지 조성물 층 이 상기 내층 기판 과 접합 하 도록 내층 기판 의 양면 에 라미 네이트 하 였 다 . 상기 라미 네이트 는 , 30 초간 감압 하 여 기압 을 13 hPa 이하 로 한 후 , 온도 100 ℃, 압력 0 . 74 MPa 에서 30 초간 압착 함 으로써 실시 하 였 다 . 이것 을 , 130 ℃ 의 오븐 에 투입 하 여 30 분 간 가열 하 고 , 다음 으로 170 ℃ 의 오븐 으로 바꿔 옮겨 30 분 간 가열 하 였 다 . 그 다음 에 , 오븐 으로부터 실온 분위기 하 에 꺼낸 후 , 지 지체 를 박리 하 고 추가 로 200 ℃ 의 오븐 에 투입 하 여 90 분 간 추가 로 가열 하 였 다 . 실온 분위기 하 에서 꺼내 어 냉각 한 후 , 수평 한 대 ( 臺 ) 에 하나 의 장변 을 고정 하 고 , 반대 측 의 장변 의 대 로부터 의 높이 를 측정 함 으로써 단변 방향 의 휨 량 을 구하 였 다 . 휨 량 이 10 ㎛ 미만 이 면 「 ○」, 10 ㎛ 이상 이 면 「 × 」 라고 평가 하 였 다 .